FR 2810314 A1 20011221 FR 0007870 A 20000620 La présente invention se rapporte à un liant rapide pour béton autocompactant, ainsi qu'à une utilisation dans un béton et à des applications d'un tel liant rapide pour béton autocompactant. Des liants rapides pour béton autocompactant sont liants à prise et durcissement rapides, c'est-à-dire durcissant rapidement une fois mis en oeuvre et ayant caractéristiques mécaniques importantes à court terme. Des mortiers ou bétons obtenus à partir de tels liants, ont preférence une résistance en compression Rc d'au moins 8 MPa à 6 heures (ou même à 4 heures) et d'au moins 24 à h. Ces liants sont autocompactants lorsqu'ils ont une durée d'ouvrabilité d'1 heure minimum et d'1 heure et demi 2 heures maximum, sans nécessiter une quelconque vibration. L'ouvrabilité est mesurée par la hauteur d'affaissement cône d'Abrams (selon la norme française NF P 18-451, de décembre 1981) et on estime qu'un béton est ouvrable lorsque affaissement est d'au moins 15cm. L'invention est plus particulièrement destinée à la reparation urgente d'ouvrages, ou au soutènement provisoire de tunnels, galeries, ou autres ouvrages analogues. On entend par " réparation urgente " une réparation doit être entreprise dans les délais les plus brefs pour permettre une remise en état de fonctionnement d'un ouvrage endommagé. Une telle réparation concerne le plus souvent des routes ou autoroutes, des pistes d'aéroport, etc. présence de températures élevées, notamment dans des pays chauds, où la température peut dépasser. 30 C, il particulièrement difficile de transporter un mélange de liant rapide pour béton autocompactant en maintenant sa fluidite pendant le transport, jusqu'à sa mise en place. De plus, à des températures ambiantes de l'ordre de 30-40 C, que l'on rencontre souvent dans de nombreux pays chauds, les liants rapides pour béton autocompactant connus ont très vite un début de prise, ce qui rend difficile leur mise en oeuvre. Cette difficulté se rencontre notamment en réparation routière fait de l'accélération créée par la température élevée. On entend par soutènement provisoire la formation sur parois et le toit des ouvrages à soutenir, d'un revêtement provisoire plus ou moins épais. Ce revêtement est nécessaire pour consolider les parois de l'ouvrage et protéger ainsi personnel, en attendant la mise en place revêtement définitif de béton ou de voussoirs. Le soutènement est ainsi destiné à ne durer que peu de temps (jusqu'à deux mois maximum), et évite la pose de cintres métalliques retarde considérablement la durée de construction de l'ouvrage. tunnel, la tendance actuelle est plutôt d'utiliser la voie humide de préparation du béton (mélange du liant avec l'eau avant sa mise en place) qui pose moins de problèmes d'environnement pour le personnel. Par ailleurs, certaines techniques de forage souterrain telles que celle du prédécoupage de saignées connue sous le nom de PERFOREX , sont utilisées aujourd'hui avec succès. Cette technique utilise la projection d'un liant accéléré dans une saignée souvent longue et étroite (environ 20 à 30 cm d'épaisseur sur 3 à 4 mètres de longueur sur toute la partie cylindrique d'un tunnel souterrain). Elle est aujourd'hui réalisée avec des liants rapides pour béton autocompactant du type LP2 de la demanderesse, à base de laitier et d'aluminates de calcium. Cependant, de tels liants ne permettent pas de remplir la saignée par pompage et coulage d'une manière satisfaisante. deux applications en réparation urgente et soutènement provisoire nécessitent des liants aux spécificités semblables: ils doivent avoir une rhéologie adaptée, impliquant préférentiellement une durée d'ouvrabilité d' heure minimum et d'une heure et demie à deux heures maximum et un durcissement très rapide d'éléments réparés ou voûtes provisoires. Ces liants doivent d'autre part être préférentiellement robustes c'est-à-dire avoir un comportement reproductible dans large gamme de conditions. Ainsi, il convient que leur comportement dépende le moins possible des conditions atmosphériques (température et/ou humidité), et/ou des variations de matières premières. De plus, il est souhaitable que ces liants soient faciles à mettre en oeuvre et les plus économiques possible. La demande de brevet européen EP-A1-0.769.482 décrit un matériau de pulvérisation comprenant un mortier de ciment, destiné au soutènement de parois d'un tunnel. Ce matériau a une composition comprenant du ciment, par exemple du ciment Portland, du gypse et de l'aluminate de calcium. De préférence, un agent réducteur d'eau est ajouté pour améliorer la fluidité du mortier de ciment. Le gypse et l'aluminate de calcium varient dans des proportions 0 à 25% par rapport au ciment. Le matériau divulgué dans ce document, dans ses nombreux exemples de réalisation, ne répond aux spécificités mentionnées ci-dessus pour la réparation urgente ou le soutènement provisoire d'un ouvrage. En particulier, l'ouvrabilité, lorsqu'elle est spécifiée, décroît à partir 40 minutes. De plus, les compositions divulguées sont nécessairement mises en oeuvre par projection et elles sont peu adaptées à un coulage et/ou à un pompage. Notamment, elles ne sont pas autocompactantes. L'invention concerne un liant rapide pour béton autocompactant qui peut avoir une durée d'ouvrabilité élevée, notamment comprise entre une heure et une heure trente ou entre heure et deux heures. Par durée d'ouvrabilité , on entend la durée de maintien de fluidité, qui correspond au délai début de prise. Ces deux propriétés de maintien de fluidité et de fortes résistances à court terme, apparemment incompatibles, permettent notamment de réaliser une composition de liant en centrale de béton et de la transporter ensuite sur chantier par camion-toupie, la composition durcissant rapidement une fois mise en oeuvre. Ces qualités du liant permettent également de le pomper mécaniquement grâce à sa fluidité et de le couler dans des saignées de tunnel en, obtenant un durcissement rapide. L'invention vise un tel liant et des mortiers ou bétons obtenus à partir de tels liants pouvant avoir une résistance en compression de l'ordre de 8 MPa à 6 h, voire à 4 h, et de 24 MPa à 24 h, mesurée sur des éprouvettes cylindriques de dimension 16cm x 32cm. Le liant rapide pour béton autocompactant de l'invention peut également être facilement pompable ou coulable, notamment sans vibration (liant autocompactant), ce qui le rend particulièrement adapté au soutènement provisoire de galeries ou tunnels. Le liant selon l'invention pour béton autocompactant peut permettre une mise en oeuvre facile et économique. L'invention concerne également l'utilisation liant rapide pour béton autocompactant de l'invention dans un béton, et applications de ce liant rapide pour béton autocompactant au soutènement provisoire ou à la réparation urgente ouvrage, y compris dans des conditions de températures ambiantes supérieures à 25 C. A effet, l'invention a pour objet un liant rapide pour béton autocompactant comprenant, par rapport au poids sec du liant: # 70à 90% de ciment Portland, # 4 à 16% d'aluminate de calcium, # 4 à 14% de sulfate de calcium sous forme d'anhydrite, # un accélérateur et un retardateur, de preférence l'acide citrique et le carbonate de sodium, # au moins un adjuvant comprenant un réducteur d'eau. Selon l'invention: # on peut ajouter 0 à 2% de chaux hydratée Ca(OH)2, # le réducteur d'eau comprend au moins un superplastifiant constitué d'un composé organique hydrosoluble ou hydrodispersable, comportant au moins un groupement amino-di(alkylène-phosphonique) et au moins une chaîne polyoxyalkylée au moins un de ses sels. # Le liant de l'invention diffère donc du matériau du document EP-769.482 par fait que le réducteur d'eau comprend un ou plusieurs superplastifiants tels que définis ci-dessus et la présence éventuelle de chaux. # Cette nouvelle composition permet de résoudre les problèmes mentionnés plus haut, et notamment la possibilité d'avoir une ouvrabilité supérieure à 1 heure, et de préférence 1 heure et demi à 2 heures, de pomper le béton grâce à notre formule autocompactante, tout en ayant des résistances mécaniques en compression très élevées à 6 heures et a 24 heures (8 Mpa à 6 heures, et de préférence, 8 Mpa à 4 heures, et 24 Mpa à 24 heures), y compris à des températures comprises entre 10 et 35 C. En effet, de façon surprenante, le liant rapide pour béton autocompactant l'invention permet à la fois de retarder suffisamment le début de prise et d'obtenir d'excellentes qualités de durcissement rapide. La durée ouvrabilité est un paramètre fondamental. Elle autorise la préparation de la composition dans une centrale à béton, ce qui permet d'éviter des manipulations de matières premières sur le lieu du chantier, souvent encombré, et donc d'éviter des accidents. II rend ensuite possible un transport, par exemple par camion-toupie, de la composition, ce qui simplifie ainsi la logistique du chantier. Un autre avantage de la composition selon l'invention est d'être pompable avec les moyens usuels des chantiers, cette composition étant coulable et autocompactante. Ainsi, sa mise en oeuvre est-elle simplifiée, car elle peut être bien coulée, même sans vibration, tout en satisfaisant au critère de résistance mécanique élevée à court terme. De même, une autre propriété importante de la composition est sa robustesse, c'est-à-dire sa capacité à supporter les variations usuelles de granulats en maintenant la résistance mécanique du produit final. De telles variations se rencontrent fréquemment dans des centrales à béton prêt à l'emploi. Un autre avantage est l'absence de ressuage ou de ségrégation des compositions de béton réalisées avec divers sables et granulats usuels, même avec mesures d'affaissements au cône d'Abrams de 24cm. plus, le liant selon l'invention pour béton autocompactant peut être mis en oeuvre dans conditions atmosphériques variables, de 10 C à 35 C par exemple, tout en satisfaisant au critère exigeant des résistances mécaniques élevées à court terme et en ayant une ouvrabilité satisfaisante. liant est susceptible d'être livré: # soit sous forme de prémix sec, pour la partie des constituants hors additifs liquides (et éventuellement, en variante, hors sable et agrégats), en sacs ou en vrac, pour alimenter directement le chantier de l'ouvrage où l'on effectuera le malaxage avec l'eau, # soit sous forme de béton pour camions toupie ' partir de centrales à béton usuelles. Préférentiellement les adjuvants comprennent un accélérateur de prise, constituant de préférence 0 ' 2,5% en poids sec du liant. Cet accélérateur de prise comprend avantageusement du carbonate de soude. Les adjuvants comprennent également manière préférée un retardateur de prise, constituant préférentiellement 0,5 à 2,5 % en poids sec du liant. Ce retardateur de prise comprend avantageusement de l'acide citrique, préférentiellement sous forme monohydratée. L'anhydrite a avantageusement une pureté supérieure à 90% et comprend avantageusement de l'anhydrite II. De plus, l'aluminate de calcium a préférentiellement une teneur minimale de 50% en alumine. Préférentiellement, le superplastifiant constitue environ 1,5% en poids sec du liant. Ce superplastifiant est préférentiellement un composé (I) ou un du composé (I), ce composé (I) répondant à la formule: dans laquelle: # R est un atome d'hydrogène ou un groupe hydrocarboné monovalent, saturé ou non, comportant de 1 18 atomes de carbone et éventuellement un ou plusieurs hétéro-atomes; R étant préférence un atome d'hydrogène ou un groupe hydrocarboné monovalent, saturé ou non, comportant de 1 à 4 atomes de carbone, 50% à 100% des R; sont l'éthylène, 0 à éventuels autres R; sont semblables ou différents entre eux et représentent un alkylène comme l'éthylène, le propylène, le butylène, l'amylène, l'octylène ou le cyclohexène, ou un arylène comme le styrène ou le méthylstyrène, les Rj renfermant éventuellement un ou plusieurs hétéro-atomes, # Q un groupe hydrocarboné comportant 2 à 18 atomes de carbone et éventuellement un ou plusieurs hétéro- atomes, # A un groupe alkylène comportant de à 3 atomes de carbone, A représentant de préférence le groupe méthylène, # les R, sont semblables ou différents entre eux et peuvent être choisis parmi: * le groupe A-P03H2, A ayant la signification précitée, * et le groupe - B désignant un groupement alkylène comportant de 2 à 8 atomes de carbone, B représentant de préférence l'éthylène ou le propylène, A ayant la signification précitée, . n est un nombre compris entre 20 et 250, . r est le nombre des groupes [R-O(R;-O)n] portés par l'ensemble des Rj, q est le nombre des groupes [R-O(R;-O)n] portés par Q, . la somme r+q est au plus égale à 3, y est un nombre entier égal à 1 ou 2, Q, N et les R; peuvent former ensemble un ou plusieurs cycles, ce ou ces cycles pouvant en outre contenir un ou plusieurs autres hétéro-atomes. Les sels des composés (I) peuvent être stoechiométriques ou non, mixtes ou non, et sont constitués des métaux alcalins, des métaux alcalino terreux, des amines ou des ammonium quaternaires. Les composés (I) se présentent sous une forme pouvant varier de la forme liquide à la forme solide, en passant par la forme cireuse. La catégorie de ces superplastifiants mis oeuvre dans invention est connue en elle-même d'une manière générale comme fluidifiant pour suspensions aqueuses particules minérales et pâtes de liant hydraulique, et est divulguée dans document FR-A-2.696.736. De plus, un procédé de préparation d'un tel fluidifiant est décrit dans le document FR- A-2.689.895. On renvoie notamment au document FR-A- 2.696.736 pour une description détaillée de cette catégorie des composés (I) et des sels de ces composés (I). Le superplastifiant défini précédemment présente avantageusement les caractéristiques suivantes, prises séparément ou en association selon toutes leurs combinaisons techniquement possibles: # R est un atome d'hydrogène, R est un groupe hydrocarboné monovalent, saturé ou non, comportant de 1 à 4 atomes de carbone les groupes R; sont choisis parmi l'éthylene et le propylène, R; est majoritairement l'éthylène, le nombre de motifs d'éthylène correspondant à R; étant suffisant pour conserver le caractère hydrosoluble ou hydrodispersable du composé (I), Q est un groupe hydrocarboné comportant 2 à 12 atomes de carbone, et préférentiellement de 2 à 6 atomes de carbone, et représente préférentiellement l'éthylène et /ou le propylène, ceux-ci étant avantageusement présents à raison de 95% en moles, le complément étant constitué d'autre monomères, tels que le cyclohexène ou le n-hexène, le groupe alkylidène A comporte de 1 à 3 atomes de carbone, A est le groupe méthylène, le groupe R; est le groupe -CH2-P03H2, éventuellement salifié, ou le groupe -C2H4N (CH2 P03H2)2, éventuellement salifié, ou le groupe - C3H6N(CH2P03H2)2 éventuellement salifié, les sels du composé (I) sont des sels de sodium, de calcium ou de diéthanolamine, n est compris entre 20 et 250, de préférence entre 30 et 150 et encore mieux entre 50 et 100, la somme r+q est inférieure à 3 et préférentiellement égale à 1, y est égal à 1. Avantageusement, le composé (I) utilisé à titre de superplastifiant dans le liant hydraulique selon invention pour béton autocompactant comprend une ou plusieurs des caractéristiques ci-après: (') au moins 50% des R; sont l'éthylène et les eventuels autres R; sont le propylène; ( R; est choisi parmi les groupes, éventuellement salifiés, -CH2-P03H2, (iii) -C2-H4N(CH2-PO3H2)2 et - C3H6N(CH2-P03H2)2. De très bons résultats ont été obtenus avec un composé diphosphoné dans lequel R; est l'éthylène, R; CH2- P03H2, n est compris entre 30 et 150 (bornes incluses), de préférence entre 50 et 100 (bornes incluses), la somme est égale à 1 et y est égal à 1. Un composé qui a donné de très bons résultats répond à formule (II) un de ses sels. Avantageusement, le ciment Portland est un ciment rapide (dit de type R ), préférentiellement broyé à une finesse d'au moins 4000 cm2/g. Préférentiellement, le ciment est du type HRI (à Haute Resistance Initiale). L'invention s'applique également à l'utilisation du liant selon l'invention pour béton autocompactant dans un béton. La composition peut alors être complétée par des granulats classiques (sables, graviers et/ou cailloux). Préférentiellement, le béton a une granulométrie inférieure ou égale à 20 mm. La composition peut ainsi être pompée facilement. De plus, le béton a avantageusement un rapport en poids d'eau efficace sur liant sec compris entre 0,35 et 0,4 et a avantageusement un rapport en poids sec de granulats sur liant compris entre 4 et 5. L'invention concerne aussi les applications d'un liant rapide pour béton autocompactant conforme à l'invention à un remplissage d' saignée par pompage et/ou coulage pour le soutènement provisoire d'un ouvrage et à une réparation urgente d'un ouvrage endommagé, ainsi que son application à une mise en oeuvre dans des conditions de température ambiante supérieure à 25 C. L'invention sera illustrée et détaillée à l'aide des exemples suivants, aucunement limitatifs. EXEMPLE 1 Formulation pour soutènement de galeries Composition liant: - ciment Portland type CEMI 52,5 R de Saint Pierre La Cour 81,85% - anhydrite (source CaSOa>90%) 8,75% - aluminate de calcium type Secar 51 BTF de Lafarge Aluminates 7% - carbonate de soude Na2C03 1,7% - acide citrique monohydraté 0,7% Composition du béton: - sable 0-5 754 kg/m3 - gravier 5-12 372 kg /m3 - cailloux 12- 723 kg /m3 - liant suivant composition donnée ci-dessus 400 kg/m3 - eau (eau efficace/liant = 0,40) 160 I - superplastifiant amino-phosphonates commercialise sous le nom Optima 100 en ajout dans le béton sous forme liquide 6 I Les performances suivantes sont obtenues sur le béton (matières premières à environ 14 C). On observe un maintien de l'ouvrabilité pendant 1 h 5 (donc possibilité de préparation en centrale de béton prêt à l'emploi puis de transport par camion-toupie). On mesure l'ouvrabilité par affaissement au cône d'Abrams aux temps T (en minutes) suivants: T0: 23 cm T 15:23 cm T 45:20 cm T 60:18 cm T 75:16,5 cm A T 90, le produit a perdu toute plasticité. La prise est estimée à 1 h 55. # On peut mettre en mettre en place ce béton sans vibration (béton auto-compactant). # On n'observe pas de ressuage ni de ségrégation. # Les résistances à la compression (Rc) sont mesurées des éprouvettes 16 cm x 32 cm et exposées dans le tableau 1 (avec j pour jour). TABLEAU I Echéance Vibré vibré h (MPa) 8,9-11.3 -14,9 h (MPa) 13,2-15,5 3 15,5 h (MPa) 28,1 1-30,9 j (MPa) 47,25 35 Essai fendage à 4,2 8 28 jours (MPa) On satisfait bien aux critères de résistances mécaniques fixés, tout en ayant les conditions d'ouvrabilité requises. On n'observe pas de désordre sur la surface des éprouvettes, leur cure n'est pas obligatoire. EXEMPLE 2 Formulation pour une réparation urgente Composition du liant: - ciment type HPR Siam 3 ASTM Type 3 de Siam Cement 78,2% - anhydrite ICI (source CaS04> 90%) 10% - Secar 51 de Lafarge (source A Î203>52,5%;CaO>39%) 8% - carbonate de soude Na2C03 1,9% - acide citrique 1,9% - amino-phosphonates Optima 100 ,5% en ajout dans le béton sous forme liquide. Composition du béton: - sable 0-5 kg /m3 - gravier 5-12 478 kg /m3 - cailloux 12-20 684 Kg /m3 - liant suivant composition donnée ci-dessus 400 Kg /m3 - eau (eau efficace/liant = 0,40) 160 I Les performances suivantes sont obtenues sur un béton à 30 C. # On observe un maintien de l'ouvrabilité pendant 1 h 45. # On n'observe pas de ressuage ni de ségrégation. On mesure l'ouvrabilité par affaissement au cône d'Abrams aux temps T (en minutes) suivants T 0 17cm T60 16 cm T90 7 cm T 105 5 cm Les résistances à la compression (Rc) sont mesurées sur des cubes 15 cm x 15 cm (les résultats obtenus jusqu'à 24 h sont sur éprouvettes non démoulées): Rc 33,8 MPa à 6 h Rc 48,1 MPa à 24 h Rc > 60 MPa à 7 j. On satisfait bien aux critères de résistances mécaniques fixés, tout en ayant les conditions d'ouvrabilité requises. # On n'observe pas de désordre sur la surface des éprouvettes, leur cure n'est pas obligatoire. REVENDICATIONS 1. Liant rapide pour béton autocompactant comprenant par rapport au poids sec du liant: # 70% à 90% de ciment Portland, # 4 à 16% d'aluminate de calcium, # 4 à 14% de sulfate de calcium sous forme d'anhydrite, # un accélérateur et un retardateur, # au moins un adjuvant comprenant un réducteur d'eau, caractérisé en ce que: # on peut ajouter 0 à 2% de chaux hydratée Ca(OH)2, # le réducteur d'eau comprend au moins un superplastifiant constitué d'un composé organique hydrosoluble ou hydrodispersable, comportant au moins un groupement ami no-di(alkylène-phosphonique) et au moins une chaîne polyoxyalkylée ou au moins un de ses sels. 2. Liant rapide pour béton autocompactant selon la revendication 1, caractérisé en ce que l'accélérateur de prise comprend du carbonate de soude et le retardateur de prise comprend de l'acide citrique. 3. Liant rapide pour béton autocompactant selon l'une quelconque des revendications 1 à 2, caractérisé en ce que lesdits adjuvants comprennent un retardateur de prise, constituant préférentiellement 0,5 à 2,5% en poids sec du liant et un accélérateur de prise constituant préférentiellement 0 à 2,5% en poids sec du liant. 4. Liant rapide pour béton autocompactant selon revendication 2, caractérisé en ce que l'acide citrique est sous forme monohydratée. 5. Liant rapide pour béton autocompactant selon l'une quelconque des revendications 1 à 4, caractérisé en ce l'anhydrite a une pureté supérieure à 90%. 6. Liant rapide pour béton autocompactant selon revendication 5, caractérisé en ce que l'anhydrite comprend de l'anhydrite II. 7. Liant rapide pour béton autocompactant selon l'une quelconque des revendications 1 à 6, caractérisé en ce que l'aluminate de calcium a une teneur minimale 50% en alumine. . Liant rapide selon l'une quelconque des revendications 1 à 7, caractérisé en ce ledit superplastifiant constitue environ 1,5% en poids sec du liant. . Liant rapide pour béton autocompactant selon l'une quelconque des revendications 1 à 8, caractérisé en ce que ledit superplastifiant est un composé (I) ou sel composé (I), ledit composé (I) répondant à la formule dans laquelle: # R est un atome d'hydrogène ou un groupe hydrocarboné monovalent, saturé ou non, comportant de 1 à 1 atomes de carbone et éventuellement un ou plusieurs hétéro-atomes; R étant de préférence un atome d'hydrogène groupe hydrocarboné monovalent, saturé ou non, comportant de 1 à 4 atomes de carbone, 50% à 100% des R; sont éthylène, 0 à des éventuels autres R; sont semblables différents entre eux et représentent un alkylène comme l'éthylène, le propylène, le butylène, l'amylène, l'octylène ou le cyclohexène, ou un arylène comme le styrène ou le méthylstyrène; les Rj renfermant éventuellement un ou plusieurs hétéro-atomes, # Q un groupe hydrocarboné comportant de 2 à 18 atomes de carbone et éventuellement un ou plusieurs hétéro- atomes, # A un groupe alkylène comportant de 1 à 3 atomes de carbone, A représentant de préférence le groupe méthylène, # les - sont semblables ou différents entre eux et peuvent être choisis parmi: groupe A-P03H2, A ayant la signification précitée, le groupe - B désignant un groupement alkylène comportant de 2 à atomes de carbone, B représentant de préférence l'éthylène ou le propylène, A ayant la signification précitée, # " n " un nombre compris entre 20 et 250, # " r " le nombre des groupes [R-O(R,-O)n] portes par l'ensemble des Rj, # " q " le nombre des groupes [R-O(R;-O)"] portés Q, # la somme " r+q " est au plus égale à 3, # " y " un nombre entier égal à 1 ou 2, # Q, N et les R, peuvent former ensemble un ou plusieurs cycles, ce ou ces cycles pouvant en outre contenir un ou plusieurs autres hétéro-atomes. 10. Liant rapide pour béton autocompactant selon la revendication 9, caractérisé en ce que ledit superplastifiant est le composé de formule (II) ou un de ses sels. 1. Liant rapide pour béton autocompactant selon l'une quelconque des revendications 1 à 10, caractérisé en ce que le ciment Portland est un ciment rapide, préférentiellement broyé à une finesse supérieure ou égale à 4000 cmz/g. . Utilisation du liant conforme à l'une quelconque revendications 1 à 11 dans un béton autocompactant ayant une resistance en compression de 8 MPa minimum à heures, et de préférence de 8MPa à 4 heures, et d'au moins 24 M à 24 heures, avec une ouvrabilité de 1 heure minimum et de préférence de 1 heure et demi à 2 heures. 3. Utilisation du liant selon la revendication caractérisée en ce que le béton a un rapport en poids d'eau efficace sur liant sec compris entre 0,35 et 0,4. 14. Béton autocompactant réalisé à partir du liant rapide selon les revendications 1 à 11, caractérisé en ce béton a une résistance en compression de 8 MPa minimum à 6 heures, et de préférence de 8 MPa à 4 heures, moins MPa à 24 heures, avec une ouvrabilité de 1 heure minimum et de préférence de 1 heure et demi à deux heures. 1 . Application d'un liant rapide pour béton autocompactant conforme à l'une quelconque revendications 1 à 11 à un remplissage d'une saignée par pompage et/ou coulage pour le soutènement provisoire d'un ouvrage. . Application d'un liant rapide pour béton autocompactant conforme à l'une quelconque revendications 1 à 11 à une réparation urgente d'un ouvrage endommagé. 7. Application d'un liant rapide pour béton aucompactant conforme à l'une quelconque revendications 1 à 11 à une mise en oeuvre dans des conditions de température ambiante de 10 à 35 C.